【手続補正書】
【提出日】平成25年9月27日(2013.9.27)
【手続補正１】
【補正対象書類名】特許請求の範囲
【補正対象項目名】全文
【補正方法】変更
【補正の内容】
【特許請求の範囲】
【請求項１】
重合性単量体、着色剤、カルボキシ基含有スチレン系樹脂及びマクロモノマーを含有する重合性単量体組成物を水系媒体に加え、前記水系媒体中で前記重合性単量体組成物の粒子を形成する工程と、前記重合性単量体組成物の前記粒子に含まれる前記重合性単量体及び前記マクロモノマーを重合させてトナー粒子を得る工程とを経て製造されたトナーであって、
前記カルボキシ基含有スチレン系樹脂のガラス転移温度（Ｔｇ）が、８０℃以上１００℃以下であり、
前記マクロモノマーのトルエン溶液の水に対する界面張力をＡ（ｍＮ／ｍ）とし、前記カルボキシ基含有スチレン系樹脂のトルエン溶液の水に対する界面張力をＢ（ｍＮ／ｍ）としたときに、２．０≦Ａ−Ｂ≦１５．０、の関係を満たす
ことを特徴とするトナー。
【請求項２】
前記マクロモノマーのゲルパーミエーションクロマトグラフィー（ＧＰＣ）により測定された数平均分子量（Ｍｎ）が、３０００以上８０００以下である請求項１に記載のトナー。
【請求項３】
前記マクロモノマーが、スチレン、アクリロニトリル及びｎ−ブチルアクリレートからなる群より選ばれる一種又は二種以上を重合させて得られる重合体であって、分子鎖の末端にビニル重合性官能基を有するマクロモノマーである請求項１又は２に記載のトナー。
【請求項４】
前記カルボキシ基含有スチレン系樹脂のゲルパーミエーションクロマトグラフィー（ＧＰＣ）により測定された数平均分子量（Ｍｎ）が、３０００以上１００００以下である請求項１〜３のいずれか１項に記載のトナー。
【請求項５】
前記カルボキシ基含有スチレン系樹脂のゲルパーミエーションクロマトグラフィー（ＧＰＣ）により測定された分子量分布において、ピーク分子量（Ｍｐ）となる溶出時間より前に溶出される樹脂成分を分取し高分子量成分とし、ピーク分子量（Ｍｐ）となる溶出時間より後に溶出される樹脂成分を分取し低分子量成分とし、前記低分子量成分の酸価をαｍｇＫＯＨ／ｇとし、前記高分子量成分の酸価をβｍｇＫＯＨ／ｇとしたときに、０．８≦α／β≦１．２、の関係を満たす請求項１〜４のいずれか１項に記載のトナー。
【請求項６】
重合性単量体、着色剤、カルボキシ基含有スチレン系樹脂及びマクロモノマーを含有する重合性単量体組成物を水系媒体に加える工程と、
前記水系媒体中で前記重合性単量体組成物の粒子を形成する工程と、
前記重合性単量体組成物の前記粒子に含まれる前記重合性単量体及び前記マクロモノマーを重合させてトナー粒子を得る工程と
をこの順に有するトナーの製造方法であって、
前記カルボキシ基含有スチレン系樹脂のガラス転移温度（Ｔｇ）が、８０℃以上１００℃以下であり、
前記マクロモノマーのトルエン溶液の水に対する界面張力をＡ（ｍＮ／ｍ）とし、前記カルボキシ基含有スチレン系樹脂のトルエン溶液の水に対する界面張力をＢ（ｍＮ／ｍ）としたときに、２．０≦Ａ−Ｂ≦１５．０、の関係を満たし、
前記製造方法が、前記重合性単量体組成物を前記水系媒体に加える工程の前に、高速回転する攪拌羽根と前記攪拌羽根の周囲に前記攪拌羽根と逆方向に高速回転するスクリーンとを具備した攪拌装置を用いて、前記重合性単量体組成物を処理する溶解工程を更に有する
ことを特徴とするトナー粒子の製造方法。
【請求項７】
重合性単量体、着色剤、カルボキシ基含有スチレン系樹脂及びマクロモノマーを含有する重合性単量体組成物を水系媒体に加える工程と、
前記水系媒体中で前記重合性単量体組成物の粒子を形成する工程と、
前記重合性単量体組成物の前記粒子に含まれる前記重合性単量体及び前記マクロモノマーを重合させてトナー粒子を得る工程と
をこの順に有するトナーの製造方法であって、
前記カルボキシ基含有スチレン系樹脂のガラス転移温度（Ｔｇ）が、８０℃以上１００℃以下であり、
前記マクロモノマーのトルエン溶液の水に対する界面張力をＡ（ｍＮ／ｍ）とし、前記カルボキシ基含有スチレン系樹脂のトルエン溶液の水に対する界面張力をＢ（ｍＮ／ｍ）としたときに、２．０≦Ａ−Ｂ≦１５．０、の関係を満たし、
前記製造方法が、前記重合性単量体組成物を前記水系媒体に加える工程の前に、複数のスリットを具備するリング状の突起が同心円上に多段に形成された回転子と同様の形状の固定子が一定間隔を保ち、相互に噛み合うように同軸上に設置された撹拌装置を用いて、前記重合性単量体組成物を処理する溶解工程を更に有する
ことを特徴とするトナー粒子の製造方法。
【手続補正２】
【補正対象書類名】明細書
【補正対象項目名】発明の名称
【補正方法】変更
【補正の内容】
【発明の名称】トナー及びその製造方法
【手続補正３】
【補正対象書類名】明細書
【補正対象項目名】０００１
【補正方法】変更
【補正の内容】
【０００１】
本発明は、電子写真法、静電記録法、磁気記録法及びトナージェット法の如き記録方法に用いられるトナー及びその製造方法に関する。
【手続補正４】
【補正対象書類名】明細書
【補正対象項目名】０００５
【補正方法】変更
【補正の内容】
【０００５】
本発明は、重合性単量体、着色剤、カルボキシ基含有スチレン系樹脂及びマクロモノマーを含有する重合性単量体組成物を水系媒体に加え、前記水系媒体中で前記重合性単量体組成物の粒子を形成する工程と、前記重合性単量体組成物の前記粒子に含まれる前記重合性単量体及び前記マクロモノマーを重合させてトナー粒子を得る工程とを経て製造されたトナーであって、
前記カルボキシ基含有スチレン系樹脂のガラス転移温度（Ｔｇ）が８０℃以上１００℃以下であり、
前記マクロモノマーのトルエン溶液の水に対する界面張力をＡ（ｍＮ／ｍ）とし、前記カルボキシ基含有スチレン系樹脂のトルエン溶液の水に対する界面張力をＢ（ｍＮ／ｍ）としたときに、２．０≦Ａ−Ｂ≦１５．０、の関係を満たす
ことを特徴とするトナーに関する。
また、本発明は、重合性単量体、着色剤、カルボキシ基含有スチレン系樹脂及びマクロモノマーを含有する重合性単量体組成物を水系媒体に加える工程と、
前記水系媒体中で前記重合性単量体組成物の粒子を形成する工程と、
前記重合性単量体組成物の前記粒子に含まれる前記重合性単量体及び前記マクロモノマーを重合させてトナー粒子を得る工程と
をこの順に有するトナーの製造方法であって、
前記カルボキシ基含有スチレン系樹脂のガラス転移温度（Ｔｇ）が、８０℃以上１００℃以下であり、
前記マクロモノマーのトルエン溶液の水に対する界面張力をＡ（ｍＮ／ｍ）とし、前記カルボキシ基含有スチレン系樹脂のトルエン溶液の水に対する界面張力をＢ（ｍＮ／ｍ）としたときに、２．０≦Ａ−Ｂ≦１５．０、の関係を満たし、
前記製造方法が、前記重合性単量体組成物を前記水系媒体に加える工程の前に、高速回転する攪拌羽根と前記攪拌羽根の周囲に前記攪拌羽根と逆方向に高速回転するスクリーンとを具備した攪拌装置を用いて、前記重合性単量体組成物を処理する溶解工程を更に有する
ことを特徴とするトナー粒子の製造方法に関する。
また、本発明は、重合性単量体、着色剤、カルボキシ基含有スチレン系樹脂及びマクロモノマーを含有する重合性単量体組成物を水系媒体に加える工程と、
前記水系媒体中で前記重合性単量体組成物の粒子を形成する工程と、
前記重合性単量体組成物の前記粒子に含まれる前記重合性単量体及び前記マクロモノマーを重合させてトナー粒子を得る工程と
をこの順に有するトナーの製造方法であって、
前記カルボキシ基含有スチレン系樹脂のガラス転移温度（Ｔｇ）が、８０℃以上１００℃以下であり、
前記マクロモノマーのトルエン溶液の水に対する界面張力をＡ（ｍＮ／ｍ）とし、前記カルボキシ基含有スチレン系樹脂のトルエン溶液の水に対する界面張力をＢ（ｍＮ／ｍ）としたときに、２．０≦Ａ−Ｂ≦１５．０、の関係を満たし、
前記製造方法が、前記重合性単量体組成物を前記水系媒体に加える工程の前に、複数のスリットを具備するリング状の突起が同心円上に多段に形成された回転子と同様の形状の固定子が一定間隔を保ち、相互に噛み合うように同軸上に設置された撹拌装置を用いて、前記重合性単量体組成物を処理する溶解工程を更に有する
ことを特徴とするトナー粒子の製造方法に関する。